(57)【特許請求の範囲】
【請求項１】
光劣化防止剤が紙材に担持されており、
前記光劣化防止剤は、無機化合物から成る光触媒と、該光触媒の触媒活性を阻害する触媒活性阻害剤とを含み、前記触媒活性阻害剤は、アルカリ金属イオンおよび／またはアルカリ土類金属イオンを含み、前記光触媒の含有量をＭ１［ｍｏｌ］、前記触媒活性阻害剤の含有量をＭ２［ｍｏｌ］としたとき、０．０１≦Ｍ２／Ｍ１≦０．１の関係を満足するものであり、
耐光性紙中における前記光劣化防止剤の含有量は、乾燥時の重量で０．５〜２ｇ／ｍ２であることを特徴とする耐光性紙。
【請求項２】
前記光触媒は、紫外線領域に吸収極大を有するものである請求項１に記載の耐光性紙。
【請求項３】
前記光触媒は、金属酸化物である請求項１または２に記載の耐光性紙。
【請求項４】
前記光触媒は、主として、二酸化チタンで構成されるものである請求項１ないし３のいずれかに記載の耐光性紙。
【請求項５】
前記二酸化チタンは、その結晶構造がアナターゼ型のものを５０ｗｔ％以上含むものである請求項１ないし４のいずれかに記載の耐光性紙。
【請求項６】
前記光触媒は、平均粒径が２０μｍ以下の粉末である請求項１ないし５のいずれかに記載の耐光性紙。
【発明の詳細な説明】
【０００１】
【発明の属する技術分野】
本発明は、耐光性紙に関するものである。
【０００２】
【従来の技術】
インクジェットプリンタは、機器自体が比較的廉価であり、低ランニングコスト、カラー記録等が容易である等の特徴を有している。特に近年、手軽にカラー印刷ができるカラーインクジェットプリンタが、急速に普及しており、画質も銀塩写真に迫るものが開発されている。
【０００３】
しかしながら、インクジェットプリンタに用いられるインクは、比較的耐光性等の安定性が低く、経時的に画質、色相が劣化するという問題点を有していた。このような問題点を解決する目的で、例えば、ベンゾトリアゾール系化合物等の有機化合物からなる紫外線吸収剤を、インクジェット用記録用紙に担持させる方法等が試みられているが、このような有機化合物は、光の照射により、それ自体が分解反応等を起こしてしまうため、長期保存性を十分に高めるのは困難であった。
【０００４】
【発明が解決しようとする課題】
本発明の目的は、耐光性に優れた耐光性紙を提供することにある。
【０００５】
【課題を解決するための手段】
このような目的は、下記（１）〜（６）の本発明により達成される。
【０００６】
（１）  光劣化防止剤が紙材に担持されており、
前記光劣化防止剤は、無機化合物から成る光触媒と、該光触媒の触媒活性を阻害する触媒活性阻害剤とを含み、前記触媒活性阻害剤は、アルカリ金属イオンおよび／またはアルカリ土類金属イオンを含み、前記光触媒の含有量をＭ１［ｍｏｌ］、前記触媒活性阻害剤の含有量をＭ２［ｍｏｌ］としたとき、０．０１≦Ｍ２／Ｍ１≦０．１の関係を満足するものであり、
耐光性紙中における前記光劣化防止剤の含有量は、乾燥時の重量で０．５〜２ｇ／ｍ２であることを特徴とする耐光性紙。
【０００７】
（２）  前記光触媒は、紫外線領域に吸収極大を有するものである上記（１）に記載の耐光性紙。
【０００８】
（３）  前記光触媒は、金属酸化物である上記（１）または（２）に記載の耐光性紙。
【０００９】
（４）  前記光触媒は、主として、二酸化チタンで構成されるものである上記（１）ないし（３）のいずれかに記載の耐光性紙。
【００１０】
（５）  前記二酸化チタンは、その結晶構造がアナターゼ型のものを５０ｗｔ％以上含むものである上記（１）ないし（４）のいずれかに記載の耐光性紙。
【００１１】
（６）  前記光触媒は、平均粒径が２０μｍ以下の粉末である上記（１）ないし（５）のいずれかに記載の耐光性紙。
【００１６】
【発明の実施の形態】
以下、本発明の好適な実施形態について、詳細に説明する。
【００１７】
［本発明の概要］
耐光性を向上させるための添加剤として、紫外線吸収剤等が用いられている。従来の紫外線吸収剤としては、例えば、ベンゾトリアゾール系化合物等の有機化合物からなるもの等が用いられてきた。しかしながら、このような有機化合物は、光の照射により、それ自体が分解反応等を起こしてしまうため、長期保存性を十分に高めるのは困難であった。
【００１８】
また、紫外線領域の光を効率よく吸収する物質として、光触媒が知られている。しかしながら、光触媒は、光の吸収により、有機化合物の分解反応等を促進する機能を有する。したがって、光触媒を紫外線吸収剤として用いた場合、耐光性を向上させるべき対象物（以下、単に「対象物」ともいう）自体の分解反応を促進させ、むしろ対象物の耐光性を低下させてしまうことがある。
【００１９】
そこで、本発明者は、光の吸収効率に優れ、かつ、前記光触媒反応のような悪影響を生じ難い光劣化防止剤を提供することを目的として、鋭意研究を重ねてきた。その結果、無機化合物から成る光触媒と、該光触媒の触媒活性を阻害する（低下させる）触媒活性阻害剤とを併用することにより、光触媒の優れた光吸収能を生かしつつ、光触媒反応の発生を効果的に防止できることを見出した。
【００２０】
［光劣化防止剤の構成材料］
光劣化防止剤は、無機化合物から成る光触媒と、該光触媒の触媒活性を阻害する触媒活性阻害剤とを含む。
【００２１】
以下、光劣化防止剤の各構成材料について説明する。
１．光触媒
本発明では、光を吸収させる目的で光触媒を用いる。光劣化は、主として、紫外線領域の光によるものであると考えられているため、本発明においては、通常、光触媒として、紫外線領域の光を吸収するものを用いるのが好ましく、紫外線領域に吸収極大を有するものを用いるのがより好ましい。これにより、対象物の光劣化をより効果的に防止することができる。ただし、本発明で用いる光触媒は、紫外線領域の光を吸収するものに限定されるものではない。例えば、光劣化防止剤を適用する対象物が照明装置（特に、照射強度の大きい照明装置）等の近傍で用いられるものである場合、光触媒として、可視光線領域の光を吸収するものを用いるのが好ましく、可視光線領域に吸収極大を有するものを用いるのがより好ましい。
【００２２】
また、本発明で用いる光触媒は、主として無機化合物で構成されるものである。このように、無機材料で構成されたものを用いることにより、従来の有機化合物から成る紫外線吸収剤に比べて、長期間にわたって優れた耐光性を維持することが可能となる。
【００２３】
本発明で用いる光触媒としては、例えば、ＴｉＯ、ＴｉＯ２、Ｔｉ２Ｏ３、Ｚｎ２Ｏ、ＺｎＯ、ＣｅＯ、ＣｅＯ２、Ｃｅ２Ｏ３、Ｙ２Ｏ３、Ｎｂ２Ｏ５、ＷＯ３、ＳｎＯ２、ＺｒＯ２、ＳｒＴｉＯ３、ＫＴａＯ３、Ｋ４Ｎｂ６Ｏ１７等の金属酸化物、ＣｄＳ、ＺｎＳ等の金属硫化物、ＣｄＳｅ、ＭｏＳｅ２、ＷＳｅ２等の金属セレン化物、ＧａＰ等の金属リン化物、ＣｄＴｅ等の金属テルル化物、Ｓｉ、ＧａＡｓ等の半導体、Ｒｕ錯体、Ｃｏ錯体、Ｒｈ錯体等の金属錯体、金属含有フタロシアニン、金属含有ポルフィリン等が挙げられ、これらのうち１種または２種以上を組み合わせて用いることができるが、この中でも、金属酸化物が好ましい。このような物質は、光の吸収効率が高く、特に、紫外線領域の光を効率良く吸収することができるため、対象物の光劣化をより効果的に防止することができる。
【００２４】
また、光触媒は、前述した金属酸化物の中でも特に、主として、ＴｉＯ２（二酸化チタン）で構成されたものであるのが好ましい。これにより、上述した効果はより顕著なものとなる。
【００２５】
特に、光触媒が二酸化チタンを含むものである場合、当該二酸化チタンは、アナターゼ型、ルチル型、ブッカイト（ブルーカイト）型等、いかなる結晶構造を有するものであってもよいが、特に、アナターゼ型のものを５０ｗｔ％以上含むものであるのが好ましい。これにより、紫外線領域の光をより効率良く吸収することが可能となり、対象物の耐光性をさらに優れたものにすることができる。
【００２６】
光触媒の形状は、特に限定されないが、粉末状であるのが好ましい。これにより、光触媒の単位重量当たりの表面積が大きくなり、光触媒の光吸収の効率が向上する。光触媒が粉末である場合、その平均粒径は、特に限定されないが、２０μｍ以下であるのが好ましく、１０μｍ以下であるのがより好ましく、７μｍ以下であるのがさらに好ましい。光触媒の平均粒径が前記上限値を超えると、光触媒の単位重量当たりの表面積が小さくなり、光触媒の光吸収の効率が低下する傾向を示す。
【００２７】
２．触媒活性阻害剤
触媒活性阻害剤は、上述した光触媒の触媒活性を阻害する（低下させる）ものである。本発明は、このような触媒活性阻害剤を、光触媒と共に用いることにより、光触媒の優れた光吸収能を生かしつつ、光触媒反応の発生を効果的に防止できることを見出した点に特徴を有する。
【００２８】
本発明の光劣化防止剤は、触媒活性阻害剤として、アルカリ金属イオンおよび／またはアルカリ土類金属イオンを含む。触媒活性阻害剤としてこのような物質を用いることにより、光触媒の光吸収能の低下をほとんど生じることなく、前記光触媒の触媒活性をより効果的に阻害することができる。
【００２９】
アルカリ金属イオンを含むイオン化合物としては、例えば、ＮａＣｌ、ＫＣｌ、ＬｉＣｌ、ＮａＩ、ＮａＢＯ２、ＮａＢｒＯ３、ＮａＢｒ、ＮａＨ２ＰＯ４、Ｎａ２Ｈ２Ｐ２Ｏ７、Ｎａ２Ｓ２Ｏ５、ＮａＨＳＯ４、ＮａＨＳＯ３、ＮａＮＯ３、ＮａＣｌＯ４、Ｎａ３ＰＯ４、Ｎａ２ＳＯ４、Ｎａ２ＳＯ３、Ｎａ２Ｂ４Ｏ７、ＫＢｒＯ３、ＫＢｒ、ＫＩ、Ｋ２ＣＯ３、ＫＦ、ＫＨ２ＰＯ４、Ｋ２ＨＰＯ４、ＫＯＣＮ、Ｋ２Ｃｒ２Ｏ７、ＫＨＣＯ３、ＫＩＯ３、ＫＣｌＯ４、Ｋ３ＰＯ４、Ｋ２ＳＯ４、Ｋ２Ｓ、Ｋ２ＳＯ３、ＬｉＢｒ、Ｌｉ２ＣＯ３、ＬｉＦ、ＬｉＯＨ、ＬｉＣｌＯ４、Ｌｉ３ＰＯ４、Ｌｉ２ＳＯ４等が挙げられる。また、アルカリ土類金属イオンを含むイオン化合物としては、例えば、ＣａＣｌ２、ＭｇＣｌ２、Ｍｇ（ＮＯ３）２、Ｃａ（ＮＯ３）２、ＭｇＢｒ２、ＭｇＳＯ４、Ｃａ（ＣＨ３ＣＯＯ）２、Ｍｇ（ＣＨ３ＣＯＯ）２、ＭｇＳＯ４、ＣａＣＯ３、Ｃａ（ＯＣｌ）２、ＣａＩ２等が挙げられる。
【００３０】
本発明の光劣化防止剤は、光劣化防止剤中における光触媒の含有量をＭ１［ｍｏｌ］、触媒活性阻害剤の含有量をＭ２［ｍｏｌ］としたとき、０．０１≦Ｍ２／Ｍ１≦０．１の関係を満足するものである。このような関係を満足することにより、光触媒の触媒反応の発生を十分に防止しつつ、光の吸収効率をさらに高いものとすることができる。
【００３１】
本発明の光劣化防止剤は、光劣化防止剤中における光触媒の含有率をＣ１［ｗｔ％］、触媒活性阻害剤の含有率をＣ２［ｗｔ％］としたとき、０．００１≦Ｃ２／Ｃ１≦０．１の関係を満足するものであり、特に、０．０１≦Ｃ２／Ｃ１≦０．１の関係を満足するのが好ましい。このような関係を満足することにより、光触媒の触媒反応の発生を十分に防止しつつ、光の吸収効率をさらに高いものとすることができる。
【００３２】
３．その他の成分
光劣化防止剤中には、前述した光触媒、触媒活性防止剤以外の成分が含まれていてもよい。例えば、光劣化防止剤中には、シリカ、着色剤、樹脂材料、水、フィラー、酸化澱粉、エーテル化澱粉等の澱粉誘導体、カルボキシメチルセルロース、ヒドロキシエチルセルロース等のセルロース誘導体、カゼイン、ゼラチン、大豆タンパク、完全（部分）ケン化ポリビニルアルコール、ケイ素変性ポリビニルアルコール、アミン変性ポリビニルアルコール、アセトアセチル基変性ポリビニルアルコール、スチレン−無水マレイン酸共重合体の塩、スチレン−ブタジエン系ラテックス、アクリル系ラテックス、ポリエステルポリウレタン系ラテックス、酢酸ビニル系ラテックス等の水性樹脂、あるいはポリメチルメタクリレート、ポリウレタン樹脂、不飽和ポリエステル樹脂、塩化ビニル−酢酸ビニルコポリマー、ポリビニルブチラール、アルキッド樹脂等の有機溶剤可溶性樹脂から選択される１種または２種以上が含まれていてもよい。
【００３３】
また、光劣化防止剤は、前記各成分が、水等の無機溶媒、メタノール、エタノール、ｎ−プロピルアルコール、イソプロピルアルコール、ｎ−ブチルアルコール、イソブチルアルコール等のアルコール類、アセトン、ジアセトンアルコール、メチルエチルケトン等のケトンまたはケトンアルコール類、ポリエチレングリコール、ポリプロピレングリコール等のポリアルキレングリコール類、エチレングリコール、ポロピレングリコール、ブチレングリコール、トリエチレングリコール等のアルキレングリコール類、ジメチルホルムアミド等のアミド類、テトラヒドロフラン等のエーテル類、グリセリン、エチレングリコールメチルエーテル、ジエチレングリコールメチルエーテル等の多価アルコールの低級アルキルエーテル類等の有機溶媒等の溶媒や樹脂材料中等に分散または溶解した懸濁液（サスペンション）、溶液等であってもよい。
【００３４】
［耐光性紙］
前述したように、光劣化防止剤は、ある対象物に適用したときに、その対象物の耐光性を高める機能を有するものである。以下の説明では、対象物として紙材を用いて得られる耐光性紙について説明する。
【００３５】
紙材は、記録媒体として広く用いられており、記録の長期保存の点等から、特に優れた耐光性が求められるものである。特に、近年のインクジェットプリンタの急速な普及に伴い、比較的耐光性の低いインクで印刷された記録物（印刷物）が増えてきている。このため、耐光性に優れた紙材（耐光性紙）を開発することが急務となっている。
【００３６】
本発明の耐光性紙は、前述した光劣化防止剤が、紙材に直接または間接的に担持されたものである。
【００３７】
光劣化防止剤を担持する紙材としては、例えば、普通紙、グラシン紙、上質紙、コート紙、無塵紙、含浸紙、合成紙、再生紙、中質紙、アート紙、キャストコート紙、塗工紙、樹脂被覆紙、クラフト紙、ポリエチレンラミネート紙、蒸着紙、水溶性紙等を用いることができる。
【００３８】
光劣化防止剤は、紙材の少なくとも片面側付近に含まれているのが好ましい。これにより、インク等により書き込まれた記録を、より長期間にわたって安定して保存することができる。
【００３９】
光劣化防止剤は、例えば、紙材中に含浸されたものであってもよいし、紙材の表面に形成されたコート層中等に含まれるものであってもよい。また、このようなコート層は、下地層等を介して、紙材上に形成されたものであってもよい。
【００４０】
光劣化防止剤は、いかなる方法で紙材に担持させてもよい。例えば、懸濁液状または溶液状の光劣化防止剤を紙材の表面状に塗布、噴霧する方法、懸濁液状または溶液状の光劣化防止剤中に紙材を浸漬させることにより光劣化防止剤を含浸させる方法等が挙げられる。
【００４１】
耐光性紙中における光劣化防止剤の含有量は、乾燥時の重量で、０．５〜２ｇ／ｍ２である。耐光性紙中における光劣化防止剤の含有量が前記下限値未満であると、耐光性紙の使用環境等によっては、本発明の効果が十分に得られない可能性がある一方、耐光性紙中における光劣化防止剤の含有量が前記上限値を超えると、表面がざらつきやすく塗工層の光沢性が損なわれたり、効果が飽和したりしてしまう。
【００４２】
以上、本発明の好適な実施形態について説明したが、本発明はこれに限定されるものではない。
【００４４】
【実施例】
［光劣化防止剤、耐光性試験紙の製造］
【００４５】
（実施例１）
まず、光触媒として、二酸化チタン（アナターゼ型、和光純薬１級試薬）：３０．００ｇ、触媒活性阻害剤として、ＮａＣｌ（和光純薬特級試薬）：１．０３ｇを用意した。光劣化防止剤中における光触媒の平均粒径は、６．１μｍであった。
【００４６】
これらに、脱イオン水１００ｍｌを加え、ボールミルで８時間混合することにより、光劣化防止剤を得た。
【００４７】
このようにして得られた光劣化防止剤を、脱イオン水で希釈し、ＮａＣｌ担持ＴｉＯ２の濃度（原料として用いたＴｉＯ２とＮａＣｌとの総量）が１０ｗｔ％の希釈液を得た。
【００４８】
次に、得られた希釈液を用いて、耐光性紙製造用の塗工液を調製した。
塗工液の調製には、上記希釈液：３０重量部と、シリカ（トクヤマ社製、ファインシールＸ３７Ｂ）：５０重量部と、ポリビニルアルコール（日本剛性化学社製、ゴーナセルＴ−３３０、１０ｗｔ％水溶液）：２５０重量部と、カチオンポリマー（センカ社製、ＰＡＬ−２、２０ｗｔ％水溶液）：２５重量部とを用い、これらの各成分が十分均一になるように混合した。
【００４９】
以上のようにして得られた塗工液を、木材パルプを主成分とする紙材（坪量：８０ｇ／ｍ２）の片側の面に、エアナイフコーターを用いて塗工し、その後、乾燥させることにより、後述する耐光性試験に供される用紙（耐光性試験紙）を得た。塗工液の塗布量は、２０ｇ／ｍ２（乾燥時）とした。
【００５０】
（実施例２）
塗工液の調製に用いた希釈液を、６０重量部にした以外は、前記実施例１と同様にして、耐光性試験紙を得た。
【００５１】
（実施例３）
触媒活性阻害剤として、ＣａＣｌ２（旭硝子社製試薬）：１．００ｇを用いた以外は、前記実施例２と同様にして光劣化防止剤、耐光性試験紙を得た。
【００５２】
（実施例４）
光触媒として、ＺｎＯ（和光純薬１級試薬）：３０．００ｇ、触媒活性阻害剤として、ＣａＣｌ２（旭硝子社製試薬）：１．００ｇを用いた以外は、前記実施例２と同様にして光劣化防止剤、耐光性試験紙を得た。
【００５３】
（比較例１）
光劣化防止剤を用いずに調製した塗工液を用いた以外は、前記実施例２と同様にして耐光性試験紙を製造した。
【００５４】
（比較例２）
まず、二酸化チタン（アナターゼ型、和光純薬１級試薬）：３０．００ｇを用意し、これに、脱イオン水１００ｍｌを加え、ボールミルで８時間混合した。
【００５５】
このようにして得られた混合物を、脱イオン水で希釈し、原料として用いたＴｉＯ２の濃度が１０ｗｔ％の希釈液を得た。
【００５６】
次に、得られた希釈液を用いて、耐光性紙製造用の塗工液を調製した。
塗工液の調製には、上記希釈液：３０重量部と、シリカ（トクヤマ社製、ファインシールＸ３７Ｂ）：５０重量部と、ポリビニルアルコール（日本剛性化学社製、ゴーナセルＴ−３３０、１０ｗｔ％水溶液）：２５０重量部と、カチオンポリマー（センカ社製、ＰＡＬ−２、２０ｗｔ％水溶液）：２５重量部とを用い、これらの各成分が十分均一になるように混合した。
【００５７】
以上のようにして得られた塗工液を、木材パルプを主成分とする紙材（坪量：８０ｇ／ｍ２）の片側の面に、エアナイフコーターを用いて塗工し、その後、乾燥させることにより、後述する耐光性試験に供される用紙（耐光性試験紙）を得た。塗工液の塗布量は、２０ｇ／ｍ２（乾燥時）とした。
【００５８】
（比較例３）
まず、ＺｎＯ（和光純薬１級試薬）：３０．００ｇを用意し、これに、脱イオン水１００ｍｌを加え、ボールミルで８時間混合した。
【００５９】
このようにして得られた混合物を、脱イオン水で希釈し、原料として用いたＺｎＯの濃度が１０ｗｔ％の希釈液を得た。
【００６０】
次に、得られた希釈液を用いて、耐光性紙製造用の塗工液を調製した。
塗工液の調製には、上記希釈液：３０重量部と、シリカ（トクヤマ社製、ファインシールＸ３７Ｂ）：５０重量部と、ポリビニルアルコール（日本剛性化学社製、ゴーナセルＴ−３３０、１０ｗｔ％水溶液）：２５０重量部と、カチオンポリマー（センカ社製、ＰＡＬ−２、２０ｗｔ％水溶液）：２５重量部とを用い、これらの各成分が十分均一になるように混合した。
【００６１】
以上のようにして得られた塗工液を、木材パルプを主成分とする紙材（坪量：８０ｇ／ｍ２）の片側の面に、エアナイフコーターを用いて塗工し、その後、乾燥させることにより、後述する耐光性試験に供される用紙（耐光性試験紙）を得た。塗工液の塗布量は、２０ｇ／ｍ２（乾燥時）とした。
【００６２】
（比較例４）
希釈液に代わり、ベンゾトリアゾール系紫外線吸収剤（白石カルシウム社製、シーソーブ１０１）を用いた以外は、前記実施例１と同様にして耐光性試験紙を製造した。
【００６３】
［評価］
以下のような耐光性加速試験を行うことにより、光劣化防止剤、耐光性試験紙の耐光性を評価した。
【００６４】
インクジェットプリンタ（セイコーエプソン社製、ＰＭ−８００Ｃ）を用いて、上記各実施例および各比較例で製造した耐光性試験紙の、塗工液を塗布した側の面に、シアン、マゼンタ、イエロー、ブラックの各色からなる評価用パターンを印刷した。このように印刷を施した各試験紙の印刷面の光学濃度を測定した。光学濃度の測定は、分光光度計（Gretag Macbeth社製、Spectrolino）を用いて行った。
【００６５】
次に、印刷を施した各試験紙の印刷面に、波長３４０ｎｍの紫外線を、１９２時間連続照射した。紫外線照射は、キセノンウエザオメーター（ＡＴＬＡＳ社製、Ｃｉ−５０００）を用いて、紫外線照射強度０．１８Ｗ／ｍ２、６０ｋＪ／ｍ２の条件で行った。紫外線照射後の各試験紙の印刷面について、前記と同様にして光学濃度の測定を行った。
【００６６】
これらの結果から、紫外線照射前の光学濃度をＤＡ、紫外線照射後の光学濃度をＤＢとしたとき、（ＤＢ／ＤＡ）×１００で表される濃度残存率［％］を求めた。
【００６７】
シアン、マゼンタ、イエロー、ブラックの各色について、各実施例および比較例で得られた耐光性試験紙の耐光性を、以下の４段階の基準に従い、評価した。
◎：濃度残存率が、比較例１の同色のインクの濃度残存率より５％以上大きい。
○：濃度残存率が、比較例１の同色のインクの濃度残存率より２％以上５％未満大きい。
△：濃度残存率が、比較例１の同色のインクの濃度残存率より０％以上２％未満大きい。
×：濃度残存率が、比較例１の同色のインクの濃度残存率より小さい。
これらの結果を表１にまとめて示す。
【００６８】
【表１】
0004082044.tif 000002
【００６９】
表１から明らかなように、本発明の光劣化防止剤を用いて製造された耐光性試験紙は、いずれも、優れた耐光性を有していた。
【００７０】
これに対して、比較例で得られた耐光性試験紙は、いずれも耐光性に劣っていた。特に、比較例２、３では、光触媒を加えることにより、シアン色素についての耐光性がさらに低下していることが分かる。
【００７１】
これらの結果から、本発明の光劣化防止剤を用いることにより、光による特性劣化を効果的に防止することができ、特に、インクジェットプリンタに用いられる紙では、インクの退色を効果的に防止することができることがわかる。
【００７２】
【発明の効果】
以上述べたように、本発明によれば、光による特性劣化を効果的に防止することが可能な光劣化防止剤を提供することができる。
【００７３】
特に、本発明の光劣化防止剤を用いることにより、耐光性に優れた耐光性紙を得ることができる。
【００７４】
このような効果は、光触媒や触媒活性阻害剤の組成、含有量等を調整することにより、さらに優れたものとすることができる。